FR 2628116 A1 19890908 FR 8802985 A 19880303 RÉPUBLIQUE FRAN AISE No de publication: 2 628 116 (à n'utiliser que pour les INSTITUT NATIONAL commandes de reproduction) DE-LA PROPRIÉTÉ INDUSTRIELLE P É NO d'enregistrement national 88 02985 PARIS Int CI4: C 09 C 3/00, 1/28; C 08 K 9/00, 9/06; C 08 L 83/04. DEMANDE DE BREVET D'INVENTION A1 Date de dépôt: 3 mars 1988, (Q Demandeur(s): RHONE-POULENC CHIMIE. - FR. ) Priorité ( Inventeur(s): Francis Joachim; Philippe Jost; Robert Lagarde. (, Date de la mise à disposition du public de la demande: BOPI " Brevets " n 36 du 8 septembre 1989. () Références à d'autres documents nationaux appa- rentés: (rt Titulaire(s): Mandataire(s): Bernard Vogt, Rhône-Poulenc Interser- vices. ' ( Silice de précipitation à propriétés améliorées. @ Silice de précipitation, caractérisé en ce que a) elle a une luminance Y d'au moins 90, b) lorsqu'elle est soumise à un traitement à 400 C, sous courant d'azote, pendant 4 heures, sa luminance Y diminue au plus de 5,5 O/%, c) lorsqu'elle est soumise à un traitement par un courant d'octaméthylcyclotétrasiloxane. à 400 C, pendant 1 heure 30, sa luminance Y diminue au plus de 5,5 /%. = Procédé de préparation d'une telle silice. Utilisation de cette silice pour la préparation d'élastomères siloxaniques. plus spécialement d'élastomères vulcanisables à I chaud. OD qL N oe 1 - SILICE DE PRECIPITATION A PROPRIETES AHELIOREES La présente invention se rapporte à une silice de précipitation, utilisable notamment pour la préparation de compositions pour élastomères OS silicones vulcanisables & chaud, ainsi qu'à un procédé de préparation d'une telle silice de précipitation. Il est connu de préparer des compositions pour élastomères silicones vulcanisables à chaud à partir de silice de combustion. De façon gén6rale les silices de combustion donnent satisfaction du point de vue technique pour cette application et sent traitées avant leur introduction dans les compositions, par un polysiloxane, de préférence par des cyclopolysiloxanes, notamment par un cyclotitramiloxane, et plus spécialement par de l'octa"éthylcyclotétrasiloxane (D4), vers 400 OC. Des brevets mentionnant ce genre de traitement sopt connus, notamment par le brevet français FR-A-I 234 245 de la gociété RHONE-POULENC, dans lequel, à l'exemple 2, on traite la silice de combustion par du D4 à 375 C, ainsi que par le - brevet français FR-A-1 520 663 de la même Soeiété, dans lequel (voir exemple 1), on opére à une température de 500 C. A l'heure actuelle on cherche à utiliser le plus possible de la silice de précipitation à la place, (an tout ou partie), de la silice de combustion, car la silice de précipitation est moins chère. Or il s'avère que, contrairement aux silices de combustion, les silices de précipitation disponibles actuellement sur le marché, et soumises à un traitement notamment par 1 'octaméthylcyclot&trasiloxane (D4) à 400 C perdent leur blancheur initiale; elles grisaillent. Ceci est gênant car les élastomères obtenus à partir de compositions renfermant de telles silices de précipitation sont eux-mêmes grisaillants et ils ne peuvent être incolores, ou avoir des couleurs franches lorsque des pigments ont été introduits dans de telles compositions. Un but de la présente invention est donc une silice de précipitation qui peut être introduite notammeent dans des compositions permettant 1 'obtention d'élastomères vulcanisables à chaud, lesdits élastomères n'ayant pas de teintes grisaillantes lorsque ces dernières -2 teintes ne sont pas souhaitées. Plus particulièrement un but de la présente invention est une silice de précipitation permettant l'obtention d'élastomères vulcanisables à chaud ayant des couleurs franches, ou l'obtention d'élastomères transparents. Un autre but de la présente invention est une silice permettant l'obtention d'élastomères vulcanisables & chaud (EVC) ayant des propriétés mécaniques semblables & celles d'EVC obtenus à partir de silice de combustion. Un autre but de la présente invention est une silice de précipitation pouvant être utilisée notamment pour préparer des élastomères vulcanisables & froid (EVF) ayant de bonnes propriétés mécaniques, ainsi que de coloration ou de transparence. Un autre but de la présente invention est une silice de précipitation pouvant renforcer des polymères, notamment des polymères siloxaniques, et plus particulièrement des élastomères vulcanisables à chaud. Un autre but de la présente invention est également un procédé simple d'obtention de telles silices de précipitation. Il a donc été trouvé et c'est ce qui fait l'objet de la présente invention, une silice de précipitation, utilisable notamment comme charge pour la préparation de compositions siloxaniques, plus spécialement pour la préparation de compositions pour élastomères vulcanisables à chaud, caractérisée en ce que: a) - elle a une luminance Y d'au moins 90, b) lorsqu'elle est soumise à un traitement à 400 C, sous courant d'azote, pendant 4 heures, sa luminance Y diminue au plus de 5,5 %, c) lorsqu'elle est soumise à un traitement par un courant d'octaméthylcyclotétrasiloxane, & 400 C, pendant 1 heure 30, sa luminance Y diminue au plus de 5,5 %. L'objet de la présente invention est également un procédé permettant d'obtenir une telle silice de précipitation. Un autre objet de la présente invention est une composition pour élastomère vulcanisable à chaud comportant une telle silice, ainsi qu'une composition pour élastomère vulcanisable & froid, et renfermant une telle 2 6a 2 l l 1 -3- silice de précipitation. De façon avantageuse la silice de précipitation selon la présente invention est caractérisée en ce que a) - sa luminance Y est d'au moins 92, b) - lorsqu'elle est soumise à un traitement à 400 0C, sous courant d'azote, pendant 4 heures, sa luminance Y diminue au plus de 4 %, c) lorsqu'elle est soumise & un traitement par un courant d'octaméthylcyclotétrasiloxane, à 400 C, pendant 1 heure 30, sa luminance Y diminue au plus de 5,5 %. Pour mesurer la luminance Y de la silice de précipitation selon la présente invention il a été opéré de la façon suivante. On se sert du photocolorimètre TRISTIMULUS de marque ELREPHO fabriqué par la firme CARL ZEISS et permettant la mesure de la réflexion diffuse (éclairage diffus/observation 0 O). Cet appareil bien connu des personnes s'occupant de colorimétrie comprend une sphère d'intégration et deux sources lumineuses (lampes à filament de tungstène) qui illuminent l'échantillon à analyser disposé dans une cuve que l'on a placée dans la partie inférieure de cette sphère d'intégration, qui comprend à cet endroit une fenêtre de mesure ayant un diamètre de 35 mm (millimètres). Cet échantillon réfléchit cette lumière au travers du filtre Y positionné dans la partie supérieure de la sphère d'intégration et on mesure cette intensité lumineuse (composante verte de l'échantillon) après qu'elle ait traversé ce filtre Y par mise au zéro de l'aiguille du galvanomètre de l'appareil, grâce & un tambour tournant gradué. Il ne reste plus qu'à lire sur le tambour gradué la valeur obtenue, correspondant à la luminance Y de l'échantillon qu'on analyse, ce tambour ayant été étalonné préalablement & la mesure de l'échantillon, par exemple grâce à un étalon secondaire (VITROLITHE) dont on connait la valeur de la luminance Y par rapport au sulfate de baryum dont la luminance Y est égale à 100. Ainsi avec cet appareil, un échantillon aussi blanc que le sulfate de baryum aura une luminance Y de , tandis qu'un échantillon rigoureusement noir aura une luminance Y de 0, les valeurs intermédiaires à ces deux bornes correspondant à toutes les nuances de gris. Les cuves dans lesquelles sont disposés les échantillons dont on veut mesurer la luminance Y sont livrées par CARL ZEISS avec l'appareil ELREPHO. Ces cuves permettent d'obtenir des échantillons (de -4- poudre) dont le diamètre est de 40 mm et dont la hauteur est de 3 à 5 mm. Les échantillons à mesurer ont ainsi tous les mêmes dimensions. L'appareillage pour traiter la silice de précipitation à 400 C, pendant 4 heures, est constitué par exemple par: os05 - un appareil cylindrique en verre ou en inox dont le diamètre interne est de 66 mm, cet appareil comportant dans sa partie inférieure un verre fritté (n 2) et au moins une tubulure par laquelle est injecté l'azote en continu. Sur le verre fritté on dispose la silice de précipitation qu'on veut soumettre à l'action de l'azote à 400 C, pendant 4 heures. Un agitateur métallique agite cette silice (vitesse de rotation tr/mn). L'appareil (dont l'axe longitudinal est disposé verticalement) comprend dans sa partie haute une tubulure permettant le passage de l'azote dans un cyclone en verre dans lequel l'azote arrive tangentiellement et a ainsi une circulation circulaire permettant, dans la partie inférieure du cyclone, le dépôt de la petite partie de silice éventuellement entrainée par le courant d'azote. Dans la partie supérieure du cyclone (et en son centre) se trouve une tubulure permettant le passage de l'azote au travers d'un condenseur (réfrigérant) dans lequel circule de l'eau à 20 C. A la sortie du condenseur on recueille dans un récipient à l'air libre (à la pression atmosphérique) les infimes parties de produits condensés. Pour avoir une température de 400 C de la silice de précipitation on chauffe avec un four disposé autour de l'appareil cyclindrique. On charge dans l'appareil cylindrique par exemple 30 g de silice de précipitation et on fait circuler un courant d'azote compris entre 5 et 1/h (litres par heure). Généralement cet essai de caractérisation d'une silice de précipitation selon la présente invention est réalisé en utilisant un débit d'azote de 15 1/h pour 30 g de silice. Avec l'appareillage et le mode opératoire décrits ci-avant il est facile de déterminer les silices de précipitation faisant l'objet de la présente invention et ayant la caractéristique b). En effet les silices de précipitation actuellement disponibles sur le marché auxquelles on fait 262 1 1 6 subir le traitement & l'azote & 400 C, pendant 4 heures, perdent toutes plus de 5,5 % de luminance Y par rapport & leur valeur initiale (généralement supérieure à 90 avant ce traitement). Pour la détermination de la caractéristique c) de la silice selon la présente invention on peut opérer avec le même appareillage que celui. décrit ci-avant. On place la silice (30 g) sur le verre fritté, on agite, et lorsque la température atteint 400 C, on injecte au-dessous du verre fritté et pendant 1 heure 30 de l'azote et de l'octaméthylcyclotétra- siloxane (D4), le débit d'azote étant de 15 1/h, tandis que celui du D4 est de 20 cm /h (le D4 se vaporise instantanément dès son injection dans l'appareil). Les silices de précipitation selon la présente invention perdent au plus 5,5 % de leur luminance Y après ce traitement. Pour l'obtention de silice de précipitation dont la luminance Y varie de moins de 5,5 % après un traitement à 400 C sous azote pendant 4 heures, et dont la luminance Y diminue au plus de 5,5 % lorsque la silice est soumise à un traitement par un courant d'octaméthyl cyclotétrasiloxane, à 400, pendant 1 h 30, la demanderesse a soumis les silices de précipitation actuellement disponibles à la vente sur le marché (et dont la luminance est généralement égale ou supérieure à 90) à un traitement oxydant. Ce traitement oxydant peut être effectué avec de l'oxygène ou un mélange gazeux contenant de l'oxygène, et avantageusement, pour des raisons de coût et de sécurité, il est effectué avec de l'air. Ce traitement a lieu à une température supérieure à 250 C, généralement entre 300 et 900 C et dure entre 1 minute et 5 heures. Ce traitement dure d'autant moins longtemps que la température est plus élevee. Industriellement le traitement oxydant peut être réalisé en lit fluidisé ou par un traitement sous air pulsé en utilisant des appareils classiques déjà utilisés pour le traitement de charges par d'autres éléments gazeux. En laboratoire ce traitement oxydant peut être réalisé dans le même appareillage en verre ou en inox que celui décrit ci-avant pour traiter les silices à l'azote à 400 C pendant 4 heures. Généralement le débit d'air est de 5 à 20 litres pour entre 10 et 100 g de silice de précipitation à traiter. -6- Les silices de précipitation auxquelles ont fait subir ce traitement oxydant ont une granulométrie moyenne généralement comprise entre 0,1 et 20 microns, de préférence entre 0,5 et 10 microns et leur surface spécifique BET est supérieure à 50 m /g, de préférence comprise entre 50 et 350 m2/g. Par granulométrie moyenne on entend une diamètre moyen des particules. Les silices de précipitation ayant subi le traitement oxydant décrit ciavant peuvent être utilisées telles quelles comme charges de renforcement dans les polymères, notamment dans les polymères organopolysiloxaniques, par exemple pour la préparation de compositions permettant l'obtention d'élastomères vulcanisant à la température ambiante. Avantageusement ces silices de précipitation (ayant subi ce traitement oxydant)sont utilisées pour la préparation de compositions pour élastomères vulcanisables & chaud. Dans cette application ces silices de précipitation sont traitées, après le traitement oxydant décrit ci-avant, par un polysiloxane, par un cyclopolysiloxane ou un mélange de cyclopolysiloxane(s) et/ou de polysiloxane(s), à une température supérieure à 250 C avantageusement comprise entre 300 et 550 C. Avantageusement le cyclopolysiloxane utilisé est un cyclotêtrasiloxane, choisi notamment parmi le tétraméthyltétravinyl- cyclotétrasiloxane et l'octaméthylcyclotétrasiloxane. Si on utilise un polysiloxane linéaire, celui-ci peut être par exemple du décaméthyltétrasiloxane. Le traitement de silices par de tels composés siloxaniques sont connus notamment par les brevets français FR-A-1 234 245 et FR-A-1 520 663 de la Société RHONE-POULENC. La température de 550 C peut éventuellement être dépassée pour ce traitement, mais pour des raisons économiques on préfère ne pas aller au-delà. Les silices de précipitation selon l'invention auxquelles on fait subir un traitement par de l'octaméthylcyclotétrasiloxane (D4) à 400 C, pendant 1 heure 30, ont une luminance Y qui diminue au plus de 5,5 %, le traitement par le D4 étant réalisé en faisant passer un mélange D4 + azote, le débit d'azote introduit étant de 15 1/h et la quantité de D4 injecté en bas de l'appareillage en verre ou en inox décrit ci-avant étant de cm /h, la masse de SiO2 étant de 30 g. - 7 - Les élastomères silicones vulcanisables & chaud, obtenus avec les silices de précipitation selon l'invention, ayant de plus subi un traitement par un organopolysiloxane ou un organocyclopolysiloxane, ont des couleurs franches, c'est-à-dire non "grisaillantes" lorsqu'on a ajouté des O pigments & leur composition, ou sont translucides ou transparents (sans être gris) lorsque les compositions ne comportent pas de pigments. Il a été constaté que les meilleures qualités mécaniques de ces élastomères vulcanisables A chaud (appelés aussi vulcanisats) ont été obtenues avec une silice de précipitation selon l'invention ayant une granulométrie moyenne de 1 à 7 microns. Les élastomères vulcanisables à chaud (vulcanisats) obtenus avec la silice de précipitation selon la présente invention ayant subi de plus un traitement avec un polysiloxane à 400 C ont une luminance Y qui est supérieure d'au moins 5,5 %, par rapport à la luminance Y d'un vulcanisat obtenu dans les mêmes conditions avec une silice de précipitation n'ayant pas subi de traitement thermique oxydant, mais ayant subi le traitement avec le polysiloxane à 400 C. Ces mesures de luminance Y sont effectuées avec le photomètre ELREPHO décrit plus haut et en suivant le même mode d'étalonnage, sur des vulcanisats ayant une épaisseur de 2 mm que l'on a disposés chacun sur un support étalonné (VITROLITHE Y = 77,85), les mesures ayant été effectuées dès que les vulcanisats ont été démoulés et refroidis. Les compositions siloxaniques permettant l'obtention des élastomères vulcanisés à chaud (vulcanisats) ayant les propriétés ci-avant comprennent en poids a) - 100 parties d'une gomme diorganopolysiloxanique ayant une viscosité supérieure à 1 000 000 mPa.s à 25 C, b) - 0,1 à 7 parties d'un péroxyde organique, c) - 5 à 150 parties d'une silice de précipitation selon la présente invention, ayant subi un traitement thermique oxydant et ensuite un traitement par un polysiloxane. Cette gomme diorganopolysiloxane, citée en a), de viscosité supérieure à 1 000 000 mPa.s à 25 C, est formée d'un enchaînement de motifs de formule R2SiO, bloquée à chaque extrémité de sa chaîne par un motif de formule R3SiO5 et/ou un radical de formule OR'; dans ces formules les symboles R, identiques ou différents, représentent des radicaux méthyle, éthyle, n-propyle, phényle, vinyle et trifluoro-3,3,3 propyle au moins 60 % de ces radicaux étant méthyle et au plus 3 % étant vinyle, le symbole R' représente un atome d'hydrogène, un radical alcoyle ayant de 1 & 4 atomes de carbone, le radical bétaméthoxy-éthyle. Ces compositions comprennent de préférence de plus d) de 0,5 a parties d'une huile diorganopolysiloxane de viscosité d'au plus 000 mPa.s à 25 C formée d'un enchaineament de motifs de formule R"2SiO bloquée à chaque extrémité de sa chaîne par un radical de formule OR'; dans ces formules les symboles R", identiques ou différents, représentent des radicaux méthyle, phényle, vinyle, au moins 40 % de ces radicaux étant méthyle et le symbole R' a la signification donnée ci-avant dans a). Les différents constituants de ces compositions sont explicités plus en détail ci-dessous. Les gommes diorganopolysiloxanes a) de viscosité supérieure à 1 000 000 mPa.s à 25 C, de préférence supérieure à 2 000 000 mPa.s & C, sont des polymères linéaires, de poids moléculaire élevé, dont la chaine diorganopolysiloxane est constituée essentiellement des motifs de formule précitée R2SiO; cette chaîne est bloquée à chaque extrémité par des motifs de formules R3SiO05 et/ou le radical de formule OR'. La présence, le long de la chaîne diorganopolysiloxanique, de faibles quantités de motifs autres que R2SiO, par exemple de formules RSiO1,5 et/ou SiO2 n'est cependant pas exclue dans la proportion d'au plus 2 % par rapport au nombre de motifs R2SiO. Bien que la signification des radicaux R et R' soient explicités ci-dessus, on doit préciser que par radical alcoyle, on entend des radicaux alcoyles en C 1-C4 et plus spécialement les radicaux méthyle, éthyle, n-propyle et n-butyle. A titres d'exemples concrets de motifs de formules R2SiO et R3Sio 05 et de radicaux de formule OR', peuvent être cités ceux de formules (CH3)2SiO, CH3(CH2 = CH)SiO, CH3(C6H5)SiO, (C6H5)2SiO, CH3(C2H5)SiO, (CH3CH2CH2) CH3SiO, CH3(n.C3H7)SiO, (CH3)(C6H5)(CH2 = CH)SiO,5, _- g _- -OH, -OCH3, -OC2H5, -O-n.C3H7 -O-iso.C3H7, -O-n.C4Hg, -OCH2CH2OCH3. os05 Ces gommes a), qui peuvent être utilisées en mélange pour représenter les 100 parties de gomme des compositions selon la présente invention, comprennent généralement moins de 3 % de groupements vinyle et le plus souvent ces groupements vinyle représentent de 0,005 à 1,5 % du nombre de radicaux liés aux atomes de silicium. Les gommes a) sont commercialisées par les fabricants de silicones; d'autre part, elles peuvent être fabriquées en opérant selon les techniques déjà connues. L'huile diorganopolysiloxane citée en d) est utilisée à raison de O à 15 parties, de préférence de 0,3 à 12 parties pour 100 parties de gomme a). Cette huile ou ces huiles sont des polymères linéaires de viscosité relativement peu élevée, au plus 5 000 mPa.s à 25 C, de préférence au plus 4 000 mPa.s à 25 C, dont la chaine diorganopolysiloxa- nique est formée essentiellement des motifs de formule précitée R"2SiO; cette chaîne est bloquée à chaque extrémité par un radical de formule précitée OR'. Au moins 40 % des radicaux R" sont des radicaux méthyle, de préférence au moins 45 % La signification des symboles R" et R' a été explicitée précédemment. A titre d'exemples concrets de motifs de formule R"2SiO et de radicaux de formule OR', peuvent être cités ceux de formules: (CH3)2SiO, CH3(CH2 = CH)SiO, CH3(C6H5)iO,, (C6H5)2SiO, C6H 5(CH2 CH)siO, -OH, -OcH3, -OC2H5, -O-n.C3H7 -OCH2CH2OcH3 De préférence, sont utilisées des huiles diméthylpolysiloxanes bloquées à chaque extrémité de leur chaîne par des radicaux hydroxyle, méthoxyle, bétaméthoxyéthoxyle, de viscosité 10 à 200 mPa.s à 25 C; - 10 - - des huiles méthylphénylpolysiloxanes, constituées de motifs CH3(C6H5) Sio, bloquées & chaque extrémité de leur chaîne par des radicaux hydroxyle et/ou méthoxyle, de viscosité 40 à 2 000 mPa.s & 25 C. L'utilisation de ces huiles d) a pour objet d'empêcher les compositions de l'invention de subir une évolution au cours du stockage, et plus précisément de se structurer, de durcir; ce sont donc des agents "antistructures". Leur utilisation est surtout recommandée lorsque les quantités de silices renforçantes c) sont élevées, par exemple au-dessus de -40 parties pour 100 parties de gommes a). D'autres agents "antistructure" peuvent remplacer en totalité ou en partie, les huiles d), par exemple le diphénylsilanediol et les silanes de formules (CH) -C 0 - 3 2 | / Si(CH3)2 (CH) -C 0 et (CH) -c ----o 3 2 \ (CH -C / (C 6H5)(CH3) (CH) -c o Cependant, ils sont souvent plus coûteux et/ou exigent plus de travail pour leur dispersion dans les compositions de l'invention que les huiles d). Les peroxydes organiques b) sont utilisés & raison de 0,1 & 7 parties, de préférence 0,2 & 5 parties, pour 100 parties des gommes a). Ils sont bien connus des techniciens et comprennent plus spécialement le péroxyde de benzoyle, le péroxyde de dichloro-2,4 benzoyle, le peroxyde de dicumyle, le bis(t-butylpéroxy)2,5 diméthyl-2,5 hexane, le perbenzoate de t-butyle, le carbonate de péroxy t-butyle et d'isopropyle, le péroxyde di-t-butyle, le bis(t-butylpéroxy)-l,1 trim&thyI-3,3,5 cyclohexane. Ces divers peroxydes se décomposent à des températures et & des vitesses parfois différentes. Ils sont choisis en fonction des conditions durcissement xigés de durcissement exigées. - 11 - Ces compositions permettant l'obtention de vulcanisats non grisaillants peuvent comprendre de plus, 0,02 à 4 parties (pour 100 parties de gomme a) ), de préférence 0,03 à 3 parties d'un composé organosilicique comportant, relié & l'atome de silicium, au moins un groupe acryloyloxyalkylène ou méthacryloyloxyalkylne, ledit composé ayant la formule CH2 = CR3COO(CH2) Si(OR4)3-u I (R")U dans laquelle le symbole R" représente des radicaux méthyle, phényle, vinyle, le symbole R3 représente un atome d'hydrogène, le radical méthyle, le symbole R4 représente un radical méthyle, éthyle, n-propyle, bétaméthoxyéthyle, le symbole w représente un nombre de 1 & 5 et le symbole u représente un nombre de 0 à 2. Des produits de ce type sont décrits, par exemple dans le brevet américain US-A-3 567 497. A titre d'exemples concrets peuvent être cités les produits ayant les formules suivantes ,20CH2 = CH-COOCH2Si(OCH3)3 CH2 = CH-COOCH2Si(OCH2CH2OCH3)2C6H5 CH2 = CH-COO(CH2)3Si(OC2H5)3 CH2 = C(CH3) COO(CH2)3Si(OCH3)3 CH2 = C(CH3)COO(CH2)3SiCH3(OCH3)2 CH2 = C(CH3)COO(CH2) 5Si(OCH3)3 La préparation de ces compositions s'effectue & l'aide de moyens mécaniques connus, par exemple de pétrins, de mélangeurs & cylindres, de mélangeurs & vis. Les divers constituants sont incorporés dans ces appareils dans un ordre pouvant être quelconque. Il est toutefois - 12 - recommandé de charger tout d'abord les gommes a) et la silice de précipitation c) selon la présente invention, puis de charger en dernier lieu le péroxyde b). - EXEMPLES Les exemples suivants montrent l'utilité du traitement selon la présente invention sur deux silices de précipitation actuellement disponibles sur le marché et sur une silice de précipitation fabriquée par la Société RHONE-POULENC, par mesure de la luminance Y de telles silices. Ces exemples montrent également la luminance Y de vulcanisats obtenues & partir de silices selon la présente invention et de silices de précipitation disponibles sur le marché n'ayant pas subi de traitement thermique oxydant. Les silices étudiées sont - la silice de précipitation, référence FK 160, commercialisée par la Société DEGUSSA, de granulométrie moyenne égale & 6 microns, de surface spécifique BET 160 m /g, - la silice de précipitation, référence NIPSIL LP, commercialisée par la Société NIPPON SILICA, de granulométrie moyenne égale à 10 microns et de surface spécifique BET de 150 a /g, - la silice de précipitation fabriquée par la Société RHONEPOULENC selon l'exemple 1 du brevet français FR-A-2 471 947 de RHONEPOULENC et ayant une granulométrie moyenne de 1,5 microns et une surface spécifique BET 175 m /g. Le tableau 1 ci-après indique la luminance Y de ces trois silices de précipitation, tout d'abord sans avoir subi aucun traitement, puis en fonction des traitements subis dans l'ordre de 1 à 3, le traitement 3' ayant été effectué après le traitement 2 (de même quee le traitement 3). 2 2 8 1 1 6 - 13 - TABLEAU 1 SILICES FK 160 NIPSIL RP 175 MS LP Sans aucun traitement 95 96 96 l - Traitées 4 heures à 400 C 80 89 75 sous courant d'azote 2. - Traitées 1 heure 30 à 400 OC 95 96 93 sous courant d'air 3. - Traitées à nouveau 4 heures à 400 C 92 95 91 sous courant d'azote 3'. - Traitées 1 heure 30 à 400 C par de l'octaméthylcyclo- 90 94 90 tétrasiloxane (D4) 1'. -Traitées 1 heure 30 à 400 C, avec D4, sans aucun traite- 80 90 75 ment préalable On se rend bien compte par ce tableau 1 que les silices de précipitation selon la présente invention (repérées en 2) ont une luminance Y supérieure à 90, qu'elles perdent (voir en 3) moins de 5,5 % de leur luminance Y lorsqu'elles sont soumises à un traitement, sous courant d'azote, à 400 C, pendant 4 heures, qu'elles perdent (voir en 3') moins de ,5 % de luminance Y lorsqu'elles sont soumises à un traitement par le D4, à 400 C, pendant 1 heure 30. 2.628116 - 14 - Au contraire les silices de précipitation selon l'art antérieur (qui n'ont subi aucun traitement) perdent (voir en 1) plus de 6 % de leur luminance Y lorsqu'elles sont soumises à un traitement sous courant d'azote, à 400 C, pendant 4 heures, *t perdent (voir en 1') plus de 6 % de luminance Y lorsqu'elles sont soumises à un traitement par le D4, à 400 C, pendant 1 heure 30. Des vulcanisats ont été réalisés en mélangeant (en poids) sur un mélangeur tricylindres, à température ambiante: - 100 parties d'une gonme diorganopolysiloxane, de viscosité 1 à 10 millions de mPa.s (millipascals. seconde) à 25 C, bloquée à chaque extrémité de sa chaîne par un motif triméthylsiloxy, comportant 0,2 % en mole de groupement méthylvinylsiloxy dans sa chaîne, - 40 parties d'une silice de précipitation selon le tableau 2, - 1,4 partie d'une huile diméthylpolysiloxane de viscosité 40mPa.s à 25 OC, bloquée à chaque extrémité de sa chaîne par un radical hydroxylé lié à l'atome de silicium terminal, - 0,5 partie de diméthyl-2,5 di(tertiobutylpéroxy-2,5)hexane. Le mélange obtenu est alors vulcanisé 10 minutes à 170 C sous bars et on obtient des échantillons dont l'épaisseur est de 2 mu. Le tableau 2 ci-après indique la luminance des vulcanisats (obtenus selon le mode opératoire décrit ci-avant), en fonction des silices de départ utilisées et en fonction des traitements auxquels elles ont été soumises. - 15 - TABLEAU 2 VULCANISATS AVEC SILICE *K 160 NIPSIL RP 175 MS LP Sans aucun traitement des silices 57 58 56 Avec silices traitées 4 heures & 40 52 38 400 oC sous courant d'azote Avec silices traitées 1 heure 30 38 51 38 par D4 à 400 C {5 Avec silices traitées 1 heure 30 56 57 53 à 400 C, sous courat d'air Avec silices traitées 1 heure 30 par courant d'air à 400 C, 53 54 55 puis par D4 à 400 C, pendant 1 heure 30. Ce tableau 2 montre que les vulcalisats obtenus avec les silices de précipitation selon la présente invention ayant subi un traitement par le D4, à 400 "C, pendant 1 heure 30, ont une luminance Y supérieure d'au moins 4 % par rapport à la luminance Y de la même silice ayant subi le même traitement par le D4, mais n'ayant pas subi le traitement thermique oxydant. Les caractéristiques mécaniques du vulcanisat obtenu avec la silice RP 175 MS après que cette dernière ait été traitée 1 heure 30, à 400 C, sous courant d'air, puis par le D4 à 400 C, pendant 1 heure 30, sont indiquées ci-après. Ce vulcanisat a une luminance Y de 55 (voir tableau 2) et ses propriétés mécaniques, à l'état non recuit, sont les suivantes os oz 9s Z9:ILSy eOuJou WT uoles (a..;u-uo;meuoTTM) u/NX us e.znaTqDop uT ez uaq.UsTsU aC - zO09' X 0ON.iY OT u.ou uos % uols.an;drLn Ue.4 ueou.uoTI: y - Z:I a(sy exiou UT V %uUpuods.aoo 0ZOO99 & UONaY euJOu uT Uolms (Udw) sliUsudu5.u ue.andnd eI. ooauuss".:a OpZZ HSY *uLouTo uV uoTlS (y) aUOHS leenp: (Y)gsa - :;uUATnS uoTfuaTtu6STTs uTl uo suoTfvTaoqu s'x gO 9I: (u/Na) Ua - 0 ,: S Y- Z'S: (dw) a- 9': ( )saI- - 91 - 91 LZ9Z - 17 - REVENDICATIONS 1. - Silice de précipitation, utilisable notamment comme charge pour la préparation de compositions siloxaniques, plus spécialement pour la préparation de compositions pour élastomères vulcanisables & chaud, caractérisée en ce que: a) - elle a une luminance Y d'au moins 90, b) lorsqu'elle est soumise à un traitement & 400 C, sous oourant d'azote, pendant 4 heures, sa luminance Y diminue au plus de 5,5 %, c) lorsqu'elle est soumise à un traitement par un courant d'octanéthylcyclotétrasiloxane, à 400 C, pendant 1 heure 30, sa luminance Y diminue au plus de 5,5 % 2. - Silice de précipitation selon la présente invention est caractérisée en ce que a) - sa luminance Y est d'au moins 92, b) - lorsqu'elle est soumise à un traitement à 400 C, sous courant d'azote, pendant 4 heures, sa luminance Y diminue au plus de 4 %, c) lorsqu'elle est soumise à un traitement par un courant d'octanéthylcyclotétrasiloxane, à 400 C, pendant 1 heure 30, sa luminance Y diminue au plus de 5,5 % 3. - Silice de précipitation selon l'une quelconque des revendications précédentes, caractérisée en ce que sa surface spécifique BET est supérieure à 50 n /g. 4. - Silice de précipitation selon l'une quelconque des revendications précédentes, caractérisée en ce que sa surface spécifique BET est comprise entre 50 et 350 mR2/g 5. - Silice de pricipitation selon l'une quelconque des revendications précédentes, caractérisée en ce que sa granulométrie moyenne est comprise entre 0,1 et 20 microns, de préférence entre 0,5 et microns. 6. - Procédé pour la préparation d'une silice de précipitation selon 1 'une quelconque des revendications précédentes, caractérisé en ce que l'on soumet toute silice de précipitation actuellement disponible sur le marché à un traitement oxydant. - 18 - 7. - Procédé selon la revendication 6, caractérisé en ce que le traitement oxydant est un traitement gazeux. 8. - Procédé selon la revendication 7, caractérisé en ce que le traitement gazeux oxydant est effectué en faisant passer de l'air & travers la silice à une température supérieure à 250 C. 9. - Procédé selon l'une quelconque des revendications 6 à 8, caractérisé en ce que le traitement oxydant a lieu entre 300 et 900 C. 10. - Procédé selon l'une quelconque des revendications 6 à 9, caractérisé en ce que le traitement oxydant dure plus de 1 minute, de préférence entre 5 minutes et 5 heures. 11. - Procédé selon l'une quelconque des revendications 6 à 10, caractérisé en ce que le traitement oxydant a lieu en lit fluidisé. 12. - Utilisation de la silice obtenue selon l'une quelconque des revendications 6 à 11 pour le renforcement de polymères. 13. - Utilisation de la silice obtenue selon l'une quelconque des revendications 6 à il pour le renforcement de polymères organopolysiloxaniques. 14. - Utilisation de la silice obtenue selon l'une quelconque des revendications 6 à 11 pour la préparation de compositions polysiloxanes. 15. - Utilisation de la silice obtenue selon l'une quelconque des revendications 6 à 11 pour la préparation de compositions siloxaniques, plus spécialement pour la préparation de compositions pour élastomères vulcanisables à chaud, après que cette silice ait subi de plus un traitement par un organopolysiloxane, plus spécialement par un cyclopolysiloxane, notamment par de l'octaméthylcyclotétrasiloxane à une température supérieure à 250 C, de préférence comprise entre 300 et 550 C. 16. - Composition organopolysiloxane, caractérisée en ce qu'elle renferme une silice de précipitation selon l'une quelconque des revendications 1 à 5. 17. - Composition siloxanique vulcanisable à chaud, caractérisée en ce qu'elle comprend en poids: a) - 100 parties d'une gomme diorganopolysiloxanique ayant une viscosité supérieure à 1 000 000 mPa.s à 25 C, - 19 - b) - 0,1 à 7 parties d'un peroxyde organique, c) - 5'& 150 parties d'une silice de précipitation selon l'une quelconque des revendications 1 & 11, après qu'elle ait subi de plus un traitement par un organopolysiloxane, de préférence un organocyclopolysiloxane, à une température supérieure & 250 C, de préférence comprise entre 300 et 550 C, d) - de O à 15 parties d'une huile diorganopolysiloxane de viscosité au plus 5 000 mPa.s à 25 C formée d'un enchaînement de motifs de formule R"2SiO bloquée & chaque extrémité de sa chaîne par un radical de formule OR'; dans ces formules les symboles R", identiques ou différents, représentent des radicaux méthyle, phényle, vinyle, au moins 40 % de ces radicaux étant méthyle et le symbole R' représente un atome d'hydrogène, un radical alcoyle ayant de 1 à 4 atomes de carbone, le radical bétanéthoxy-éthyle. 18. - Vulcanisat obtenu avec la composition melon la revendication 17, le traitement par un organocyclopolysiloxane ayant eu lieu & 400 C, pendant 1 heure 30, caractérisé en ce qu'il a une luminance Y supérieure d'au moins 5,5 %, par rapport & la luminance Y d'un vulcanisat obtenu dans les mêmes conditions, avec la même silice de précipitation n'ayant pas subi de traitement thermique oxydant, mais ayant subi le traitement avec le polysiloxane à 400 C